(57)【要約】      （修正有）【課題】ストレッチ性、軽量性、防透性、紫外線防止性の何れにも優れるトリコット編地を提供する。【解決手段】弾性糸とマルチフィラメント糸とを含み、厚みが０．３以上ｍｍであり、編密度が４０コース／２．５４ｃｍ以上かつ３０ウェール／２．５４ｃｍ以上であり、目付けが６００ｇ／ｍ２以下であるトリコット編地であって、前記マルチフィラメント糸は無機酸化物微粒子の含有率Ｘ（質量％）が２＜Ｘ≦１０である合成樹脂部２と、無機酸化物微粒子の含有率Ｙ（質量％）が２以下である合成樹脂部３を含み、前記マルチフィラメント糸を構成する単糸１の長手方向に対する横断面形状が特定のものであるトリコット編地。【選択図】図１
2017206785.tif 000002
【特許請求の範囲】
【請求項１】
弾性糸とマルチフィラメント糸とを含み、厚みが０．３ｍｍ以上であり、編密度が４０コース／２．５４ｃｍ以上かつ３０ウェール／２．５４ｃｍ以上であり、目付けが６００ｇ／ｍ２以下であるトリコット編地であって、
前記マルチフィラメント糸は無機酸化物微粒子の含有率Ｘ（質量％）が２＜Ｘ≦１０である合成樹脂部と、無機酸化物微粒子の含有率Ｙ（質量％）が２以下である合成樹脂部を含み、
前記マルチフィラメント糸を構成する単糸の長手方向に対する横断面形状が下記（１）〜（５）を満足することを特徴とする、トリコット編地。
（１）前記横断面における無機酸化物微粒子の含有率Ｘ（質量％）が２＜Ｘ≦１０である合成樹脂部の形状が、前記単糸の中心側から外周側へ放射状に向かう６〜３０個の葉部を含む多葉形状。
（２）前記葉部の外周側の先端部が曲線形状。
（３）前記単糸の外周長（μｍ）に対する、前記無機酸化物微粒子の含有率Ｘ（質量％）が２＜Ｘ≦１０である合成樹脂部の前記単糸表面への露出長（μｍ）の割合が１０％以下。
（４）前記単糸の中心から前記単糸の外周までの距離（μｍ）に対する、前記単糸の外周から前記葉部までの最短距離（μｍ）の平均比率が１０％以下。
（５）前記単糸の中空率が５〜３０％。
【請求項２】
前記無機酸化物微粒子の含有率Ｘ（質量％）が２＜Ｘ≦１０である合成樹脂部を構成する合成樹脂及び前記無機酸化物微粒子の含有率Ｙ（質量％）が２以下である合成樹脂部を構成する合成樹脂が、ポリエステルであることを特徴とする、請求項１に記載のトリコット編地。
【請求項３】
前記無機酸化物微粒子の含有率Ｘ（質量％）が２＜Ｘ≦１０である合成樹脂部と前記無機酸化物微粒子の含有率Ｙ（質量％）が２以下である合成樹脂部との質量比が３０／７０〜９０／１０であることを特徴とする、請求項１又は２に記載のトリコット編地。
【請求項４】
前記マルチフィラメント糸の混率が５〜９５質量％であることを特徴とする、請求項１〜３の何れか１項に記載のトリコット編地。
【請求項５】
前記弾性糸の混率が９５〜５質量％であることを特徴とする、請求項１〜４の何れか１項に記載のトリコット編地。
【請求項６】
ＪＩＳ  Ｌ  １０９６：２０１０  ８．１４（定速伸長法）に従って測定された伸長率が６０％以上であることを特徴とする、請求項１〜５の何れか１項に記載のトリコット編地。
【請求項７】
紫外線防止指数が４０以上であることを特徴とする、請求項１〜６の何れか１項に記載のトリコット編地。
【請求項８】
伸長時において、下記式（イ）で示される防透度が８５％以上であることを特徴とする、請求項１〜７の何れか１項に記載のトリコット編地。
防透度（％）＝１００−［（試料の裏側に白板を設置したときのＬ＊値−試料の裏側に黒板を設置したときのＬ＊値）／（白板のＬ＊値−黒板のＬ＊値）×１００］      （イ）
【請求項９】
下記式（ロ）で示される湿潤時の防透性低下度が５％以下であることを特徴とする、請求項１〜８の何れか１項に記載のトリコット編地。
湿潤時の防透性低下度（％）＝ＷＩｄ−ＷＩｗ      （ロ）
なお、ＷＩｄは乾燥時試料の防透度であり、ＷＩｗは湿潤時試料の防透度である。なお、乾燥時試料とは２０℃６５％ＲＨの環境下で２４時間調整した試料であり、湿潤時試料とは、２０℃６５％ＲＨの環境下で２４時間調整した試料に該試料と同質量の水分を含ませた試料である。
【発明の詳細な説明】
【技術分野】
【０００１】
本発明は、軽量性、紫外線防止性、湿潤時の防透性及び伸長時の防透性に優れるトリコット編地に関する。
【背景技術】
【０００２】
従来、防透性、又は紫外線防止性に優れる布帛を得るために、芯部に金属酸化物微粒子を含有する芯鞘型ポリエステル複合繊維を用いることが知られている（例えば、特許文献１）。また、衣料用途（例えば、パンツ用途、アウター用途、スポーツ用途）に用いられる編地においては、ストレッチ性に優れるとともに、快適性の観点から軽量であることが要望されている。また、ストレッチ性に優れる編地としてトリコット編地がよく知られている。トリコット編地は形状安定性又は柔軟性などにおいても優れている。
【先行技術文献】
【特許文献】
【０００３】
【特許文献１】特開２０１４−７０２８０号公報
【発明の概要】
【発明が解決しようとする課題】
【０００４】
しかし、特許文献１に記載された複合繊維からなる編地においては、防透性（発汗などによる湿潤時の防透性、身体の動きなどに追随した伸長時の防透性）、又は紫外線防止性が十分ではない。ここで、編地の厚み又は密度を高めて防透性、又は紫外線防止性を向上させようとすると、軽量性に劣るものとなるものとなってしまう。また、ストレッチ性を向上させるために編組織としてトリコット組織を採用した場合は、複数のループが交錯したり、二重編地となったりすることによる緻密な組織に起因して軽量性に劣る場合がある。また、トリコット組織を採用した場合は、ストレッチ性に非常に優れるために、伸長時に編地が薄くなったり、編目の空隙が大きくなったりすることで、防透性、紫外線防止性に劣るものとなってしまう。
【０００５】
本発明は、上記の問題を解消し、防透性（湿潤時の防透性及び伸長時の防透性）、紫外線防止性及び軽量性の何れにも優れ、さらにストレッチ性にも優れるトリコット編地を提供することを技術的な課題とするものである。
【課題を解決するための手段】
【０００６】
本発明者は、編成する繊維として特定の断面形状及び中空部を有するマルチフィラメント糸と弾性糸とを用いることでストレッチ性、防透性及び紫外線防止性の何れにも優れ、さらに厚み及び編密度を高めた場合であっても軽量性に優れるトリコット編地が得られることを初めて見出し、本発明に到達した。すなわち、本発明は以下の（Ｉ）〜（ＩＸ）を要旨とするものである。
（Ｉ）弾性糸とマルチフィラメント糸とを含み、厚みが０．３ｍｍ以上であり、編密度が４０コース／２．５４ｃｍ以上かつ３０ウェール／２．５４ｃｍ以上であり、目付けが６００ｇ／ｍ２以下であるトリコット編地であって、
前記マルチフィラメント糸は無機酸化物微粒子の含有率Ｘ（質量％）が２＜Ｘ≦１０である合成樹脂部と、無機酸化物微粒子の含有率Ｙ（質量％）が２以下である合成樹脂部を含み、
前記マルチフィラメント糸を構成する単糸の長手方向に対する横断面形状が下記（１）〜（５）を満足することを特徴とする、トリコット編地。
（１）前記横断面における無機酸化物微粒子の含有率Ｘ（質量％）が２＜Ｘ≦１０である合成樹脂部の形状が、前記単糸の中心側から外周側へ放射状に向かう６〜３０個の葉部を含む多葉形状。
（２）前記葉部の外周側の先端部が曲線形状。
（３）前記単糸の外周長（μｍ）に対する、前記無機酸化物微粒子の含有率Ｘ（質量％）が２＜Ｘ≦１０である合成樹脂部の前記単糸表面への露出長（μｍ）の割合が１０％以下。
（４）前記単糸の中心から前記単糸の外周までの距離（μｍ）に対する、前記単糸の外周から前記葉部までの最短距離（μｍ）の平均比率が１０％以下。
（５）前記単糸の中空率が５〜３０％。
【０００７】
（ＩＩ）前記無機酸化物微粒子の含有率Ｘ（質量％）が２＜Ｘ≦１０である合成樹脂部を構成する合成樹脂及び前記無機酸化物微粒子の含有率Ｙ（質量％）が２以下である合成樹脂部を構成する合成樹脂が、ポリエステルである、（Ｉ）のトリコット編地。
【０００８】
（ＩＩＩ）前記無機酸化物微粒子の含有率Ｘ（質量％）が２＜Ｘ≦１０である合成樹脂部と前記無機酸化物微粒子の含有率Ｙ（質量％）が２以下である合成樹脂部との質量比が３０／７０〜９０／１０である、（Ｉ）１は（ＩＩ）のトリコット編地。
【０００９】
（ＩＶ）前記マルチフィラメント糸の混率が５〜９５質量％である、（Ｉ）〜（ＩＩＩ）の何れかのトリコット編地。
【００１０】
（Ｖ）前記弾性糸の混率が９５〜５質量％である、（Ｉ）〜（ＩＶ）の何れかのトリコット編地。
【００１１】
（ＶＩ）ＪＩＳ  Ｌ  １０９６：２０１０  ８．１４（定速度伸長法）に従って測定された伸長率が６０％以上である、（Ｉ）〜（Ｖ）の何れかのトリコット編地。
【００１２】
（ＶＩＩ）紫外線防止指数が４０以上である、（Ｉ）〜（ＶＩ）の何れかのトリコット編地。
【００１３】
（ＶＩＩＩ）伸長時において、下記式（イ）で示される防透度が８５％以上である、（Ｉ）〜（ＶＩＩ）の何れかに記載のトリコット編地。
防透度（％）＝１００−［（試料の裏側に白板を設置したときのＬ＊値−試料の裏側に黒板を設置したときのＬ＊値）／（白板のＬ＊値−黒板のＬ＊値）×１００］      （イ）
【００１４】
（ＩＸ）下記式（ロ）で示される湿潤時の防透性低下度が５％以下である、（Ｉ）〜（ＶＩＩＩ）の何れかのトリコット編地。
湿潤時の防透性低下度（％）＝ＷＩｄ−ＷＩｗ      （ロ）
なお、ＷＩｄは乾燥時試料の防透度であり、ＷＩｗは湿潤時試料の防透度である。なお、乾燥時試料とは２０℃６５％ＲＨの環境下で２４時間調整した試料であり、湿潤時試料とは、２０℃６５％ＲＨの環境下で２４時間調整した試料に該試料と同質量の水分を含ませた試料である。
【発明の効果】
【００１５】
本発明のトリコット編地は、弾性糸を用いているために、トリコット組織の伸縮性と相俟って、ストレッチ性に顕著に優れる。そして編成する繊維として特定の断面形状及び中空部を有するマルチフィラメント糸を用いるために、厚みを厚くしたり編密度を高くしたりした場合であっても軽量性に優れ、さらに発汗などによる湿潤時の防透性、及び、身体の動きに追随した伸長時に厚みが薄くなったり編目の空隙が大きくなったりした場合であっても、優れた防透性を維持することができる。
【図面の簡単な説明】
【００１６】
【図１】本発明のトリコット編地に用いられるマルチフィラメント糸を構成する単糸における、長手方向に対する横断面形状の一例を示す模式図である。
【発明を実施するための形態】
【００１７】
以下、本発明を詳細に説明する。
本発明のトリコット編地は、弾性糸と、マルチフィラメント糸とを含む。
【００１８】
マルチフィラメント糸について以下に述べる。マルチフィラメント糸は無機酸化物微粒子の含有率Ｘ（質量％）が２＜Ｘ≦１０である合成樹脂部（以下、セグメントＡと略することがある）と、無機酸化物微粒子の含有率Ｙ（質量％）が２以下である合成樹脂部（以下、セグメントＢと略することがある）とを含む。
【００１９】
セグメントＡ及びセグメントＢを構成する合成樹脂は、溶融紡糸が可能であるものであれば良く、特に制限するものではない。具体的には、ポリエチレンテレフタレート（ＰＥＴ）、ポリブチレンテレフタレート、ポリトリメチレンテレフタレートなどのポリアルキレンテレフタレートに代表されるポリエステル、ナイロン６、ナイロン６６、ナイロン４６、ナイロン１１及びナイロン１２に代表されるポリアミド、ポリプロピレンやポリエチレンに代表されるポリオレフィン、ポリ塩化ビニルやポリ塩化ビニリデンに代表されるポリ塩化ポリマー、ポリ４フッ化エチレンならびにその共重合体、ポリフッ化ビニリデンなどの代表されるフッ素系ポリマー、ＰＬＡ（ポリ乳酸）、ＰＴＴ（ポリトリメチレンテレフタレート）やＰＢＳ（ポリブチレンサクシネート）などバイオマス由来モノマーを化学的に重合してなるバイオマスポリマーなどが挙げられる。紡糸操業性、工程通過性等の観点から、ポリエステル、ポリアミドが好ましい。
【００２０】
セグメントＡを構成する合成樹脂とセグメントＢを構成する合成樹脂は、製糸工程や製編工程等において受ける物理的衝撃や熱的衝撃によって剥離しにくくなるために、相溶性に優れる組み合わせとすることが好ましい。
【００２１】
上記合成樹脂のうち、例えばポリエステルには溶融粘度、熱的特性及び相溶性を考慮しながら、イソフタル酸、５−スルホイソフタル酸などの芳香族ジカルボン酸、アジピン酸、コハク酸、スベリン酸、セバシン酸、ドデカン二酸などの脂肪族ジカルボン酸、およびエチレングリコール、プロピレングリコール、１，４−ブタンジオール、１，４−シクロヘキサンジメタノールなどの脂肪族ジオールや、グリコール酸、ヒドロキシ酪酸、ヒドロキシ吉草酸、ヒドロキシカプロン酸、ヒドロキシペンタン酸、ヒドロキシヘプタン酸、ヒドロキシオクタン酸などのヒドロキシカルボン酸、ε−カプロラクトンなどの脂肪族ラクトン等を共重合してもよい。
【００２２】
無機酸化物微粒子は、太陽光の遮蔽効果が高いものが好適であり、例えば、酸化チタン、酸化カルシウム、酸化マグネシウム、酸化亜鉛などの微粒子が挙げられる。なかでも、酸化チタン微粒子が好ましい。
【００２３】
セグメントＡは、無機酸化物微粒子の含有率Ｘ（質量％）が２＜Ｘ≦１０であることが必要であり、３≦Ｘ≦８が好ましく、５≦Ｘ≦８がより好ましい。該含有率Ｘを２＜Ｘ≦１０とすることにより、紡糸操業性が良好となるとともに、後述する特定の横断面形状とすることにより、紫外線防止性、並びに湿潤時及び伸長時の防透性に優れる編地となる。
【００２４】
セグメントＢは、無機酸化物微粒子の含有率Ｙ（質量％）が２以下であることが必要であり、紡糸操業性、及び編地としての透け防止効果との両立の観点から、０＜Ｙ≦１が好ましく、０＜Ｙ≦０．５がより好ましい。該含有率とすることにより、マルチフィラメント糸の紡糸操業性、製糸工程及び製編工程における工程通過性が良好なものとなる。
【００２５】
なお、セグメントＡを構成する合成樹脂及びセグメントＢを構成する合成樹脂には、無機酸化物微粒子以外に、酸化防止剤のような安定剤や蛍光剤、顔料、抗菌剤、消臭剤、艶消し剤、強化剤等をその効果を損なわない範囲で添加してもよい。
【００２６】
マルチフィラメント糸を構成する単糸の長手方向に対する横断面におけるセグメントＡの形状が、前記単糸の中心側から外周側へ放射状に向かう６〜３０個の葉部を含む多葉形状であることが必要であり、８〜２５個の葉部を含む多葉形状であることが好ましい。
【００２７】
本発明でいうところの葉部とは、略長方形、略楕円形、略台形等の形状で少なくとも一方の角が曲線であるものをいい、具体的には、例えば、図１に示す、マルチフィラメント糸を構成する単糸の長手方向に対する横断面形状（以下、本発明の複合形状と略することがある。）に例示される。なお、葉部は、例えば、略長方形、略楕円形、略台形等における各辺が滑らかである必要はなく、例えば、微小な凸部及び／又は凹部を備えるものや、波線からなるものであってもよい。
【００２８】
図１（ａ）〜（ｄ）に例示するように、本発明の複合形状において、セグメントＡとして、単糸１の中心側から外周側に放射状に向かう葉部を有するが、該葉部４は、セグメントＢの中で分離して存在しても（例えば、図１（ａ）、（ｃ）及び（ｄ））、セグメントＢの中で互いに連結してもよい（例えば、図１（ｂ））。また、６〜３０個の葉部のうち、一部が連結され、残りがセグメントＢによって分離して存在してもよく、こうした場合は、互いに隣り合う葉部の間隔が０．１〜２．０μｍであることが好ましく、０．３〜１．０μｍであることがより好ましい。
【００２９】
マルチフィラメント糸は、該横断面におけるセグメントＡの形状が、単糸の中心側から外周側へ放射状に向かう６〜３０個の葉部を含む多葉形状であることから、互いに隣り合う葉部同士の間隔が小さいものとすることができる。さらに、好ましくは該間隔を特定のものとすることにより、葉部の一つに入射し拡散反射した太陽光が隣り合う葉部でさらに拡散反射されることが繰り返されやすくなり、後述する中空部を設けることによる効果とが相俟って、本発明のトリコット編地は、湿潤時または伸長時の防透性に優れる。
【００３０】
また、葉部は、外周側の先端部が曲線形状であることが必要である。該先端部が曲線形状であることにより、伸長時及び湿潤時の防透性により優れたトリコット編地となる。これは、マルチフィラメント糸に入射した太陽光が曲線形状である葉部の先端部により拡散反射を起こすことに起因すると推測される。
【００３１】
マルチフィラメント糸を構成する単糸は、本発明の複合形状において、該単糸の外周長（μｍ）に対するセグメントＡの該単糸表面への露出長（μｍ）の割合（ＥＣ）が１０％以下であることが必要であり、５％以下であることが好ましい。この割合を１０％以下とすることにより、紡糸操業性、製糸工程及び製編工程における工程通過性が良好なものとなる。
【００３２】
マルチフィラメント糸を構成する単糸は、複合形状の各葉部における該単糸の中心から該単糸の外周までの距離（μｍ）に対する該単糸の外周から葉部までの最短距離（μｍ）の平均比率（ＤＣ）が１０％以下であることが必要であり、５％以下であることが好ましい。上記平均比率が１０％を超えるものである場合、セグメントＢの領域のうち該葉部と単糸外周とで挟まれる領域が大きくなり、該領域を太陽光が透過しやすくなる。これにより、該領域を透過する太陽光の量が多くなるので、こうしたマルチフィラメント糸を含むトリコット編地は、紫外線防止性、並びに伸長時及び湿潤時の防透性に劣るものとなる。
【００３３】
上記ＥＣ、ＤＣは、紡糸ノズルの形状、合成樹脂の粘度、紡糸温度等の紡糸条件を適宜調整することにより上記範囲とすることができる。
【００３４】
マルチフィラメント糸を構成する単糸の中空率は５〜３０％であることが必要であり、１０〜２０％が好ましい。また、該中空部は、紡糸操業性、均一な防透性などの観点から、単糸の中心部に配されることが好ましい。
【００３５】
該中空率の測定は、単糸横断面を光学顕微鏡（ＩＮＡＢＡＴＡ＆ＣＯ製  ＰＣＳＣＯＰＥ  ＰＣＳ−８１Ｘ）にて倍率１０〜２０倍にて撮った断面写真を、該写真における単糸直径が１０〜２０ｍｍとなるように拡大し、単糸直径（μｍ）、中空部の長軸の長さ（μｍ）、中空部の短軸の長さ（μｍ）を測定する。そして、下記式（ハ）により算出するものとする。
中空率（％）＝［（ｒ１２＋ｒ２２）／２×Ｒ２］×１００      （ハ）
ｒ１：中空部の長軸の長さ（μｍ）
ｒ２：中空部の短軸の長さ（μｍ）
Ｒ：単糸直径（μｍ）
【００３６】
上記中空率は、紡糸ノズルの形状、合成樹脂の粘度、紡糸温度等の紡糸条件を適宜調整することにより上記範囲とすることができる。
【００３７】
マルチフィラメント糸は、前述の横断面での特定の多葉形状に加え、上記特定の中空部を有する横断面形状を設けることにより、従来の同心円状の複合繊維、直線状の分割型繊維、中空部を設けない複合繊維を用いた場合と比較して、紫外線防止性、並びに伸長時及び湿潤時の防透性が顕著に優れたトリコット編地を得ることができる。これは、中空部をさらに設けることにより、中空部に含有する空気層の屈折率とセグメントＡおよび／またはセグメントＢとの屈折率とが相違するものとなるため、単糸に入射した太陽光が中空部で屈折することに起因することによる相乗的な効果によるものと推測される。
【００３８】
なお、中空率が５％未満であると、単糸の横断面に占める中空部が小さいため、空気層とセグメントＡおよび／またはセグメントＢとの屈折率差による効果が充分に発現せず、紫外線防止性、並びに伸長時及び湿潤時の防透性に劣るものとなる。また、中空部の比率が３０％を超えると、製糸工程又は後加工工程での潰れによる中空部の消失、中空部の剥離によるフィブリル化や白化を招くため好ましくない。さらにまた、中空率が５％未満であると、十分な防透性又は紫外線防止性を達成するために編密度及び厚みを高めた場合であっても、軽量性に優れたトリコット編地となる。
【００３９】
複合形状において、セグメントＡの形状は回転対称形であることが好ましい。ここで回転対称形とは、単糸横断面の中心点を軸にして一定角回転させると元の形と重なるものをいう。セグメントＡの形状が回転対称形であることにより、紡糸ノズルから紡出された単糸がいわゆる糸曲がりの現象を呈し、安定な紡糸性、良好な糸質が得られないとの問題が発生しにくくなる。また、防透性に寄与するセグメントＡの遮蔽性に片寄りが生じにくく、すべての角度に対して均一な防透性が得られやすくなる。
【００４０】
マルチフィラメント糸を構成する単糸は、前記セグメントＡと前記セグメントＢとの質量比（セグメントＡ／セグメントＢ）が３０／７０〜９０／１０であることが好ましく、６０／４０〜８０／２０であることがより好ましい。
【００４１】
該質量比が３０／７０以上であると、こうしたマルチフィラメント糸を用いたトリコット編地は、紫外線防止性、並びに伸長時及び湿潤時の防透性に特に優れたものとなる。該質量比が９０／１０以下であると、紡糸操業性、製糸工程及び製編工程における工程通過性が良好なものとしやすくなる。該質量比が６０／４０〜８０／２０であると、紡糸操業性、製糸工程及び製編工程における工程通過性が良好なものとしつつ、紫外線防止性、並びに伸長時及び湿潤時の防透性に特に優れたトリコット編地としやすくなる。
【００４２】
マルチフィラメント糸の単糸繊度は、強度、防透性などのバランスによりいっそう優れるために、０．１〜１０ｄｔｅｘが好ましく、０．５〜５ｄｔｅｘがより好ましい。また、マルチフィラメント糸の単糸本数は、マルチフィラメント糸による太陽光の拡散反射効果を高める目的から多い方が好ましく、１０〜２００本が好ましく、２０〜１０００本がより好ましい。
【００４３】
マルチフィラメント糸は、中空部の消失、又は剥離の発生など本発明の効果を損なわない範囲であれば、仮撚加工、実撚加工、ループ加工、又はインターレース加工などの加工が施された加工糸としてもよい。
【００４４】
本発明のトリコット編地は、上記のマルチフィラメント糸を含むことにより優れた紫外線防止性を有するものであり、さらに着用した際の身体の動きに追随した伸長時において、又は発汗などによる湿潤時において、優れた防透性を発現することができる。
【００４５】
本発明のトリコット編地において、上記マルチフィラメント糸の混率が５〜９５質量％であることが好ましく、３０〜９０質量％であることがより好ましく、５０〜８５質量％であることがさらに好ましく、５０〜７０質量％であることが特に好ましい。５質量％以上とすることで、紫外線防止性、並びに伸長時及び湿潤時の防透性が十分なものとしやすくなる。９５質量％以下とすることで、後述の弾性糸を十分に混用することができ、ストレッチ性により優れたものとなる。
【００４６】
本発明のトリコット編地においては、ストレッチ性を発現し身体に追随する快適なフィット性を達成するために、弾性糸が含まれる。弾性糸としては、ストレッチ性により優れる観点から、ポリウレタン繊維であることが好ましい。弾性糸の繊度は、伸縮性に優れ、さらに密度が向上して強度等に優れるために、１０〜７０ｄｔｅｘであることが好ましい。
【００４７】
本発明のトリコット編地において、弾性糸の混率が９５〜５質量％であることが好ましく、１０〜５０質量％であることがより好ましく、１５〜４０質量％であることがさらに好ましい。５質量％以上であることで、より優れたストレッチ性を発揮することができる。９５質量％以下とすることで構成繊維である上記マルチフィラメント糸を十分に混用させることができ、紫外線防止性、防透性によりいっそう優れるものとなる。なお、本発明のトリコット編地において、本発明の効果を損なわない範囲で、必要に応じて、上記マルチフィラメント糸及び弾性糸以外の糸が含有されていてもよい。
【００４８】
トリコット組織とすることで、伸縮性及び形状安定性に優れることはもちろんのこと、緻密で丈夫な安定した編地とすることができる。さらに、ソフト風合いであり通気性にも優れるため、各種用途に好適に用いることができる。しかし、トリコット組織は通常複数の筬を用いるものであり、複数のループが織物のように交錯したり、二重編地となったりすることに起因して、軽量性に劣る編地となる。ここで、軽量性を達成しようとして編地を薄くしたり編密度を小さくしたりした場合は、十分な防透性を達成することができない。本発明においては、編地の厚さ及び編密度を高めた場合であっても、中空部を有するマルチフィラメント糸を用いるために、軽量性に顕著に優れたトリコット編地とすることができる。
【００４９】
また、トリコット組織とすることで、上記のような複数のループの交錯、二重編地構成などに起因して、マルチフィラメント糸による太陽光の拡散反射効果が高まるために、他の組織を採用した場合と比較して、防透性が良好となる。
【００５０】
なお、本発明において、トリコット組織は複数の筬使いから得られるものをいう。１枚筬のトリコット組織は生地とならなかったり、ランが発生しやすくなったりするため実用的ではないためである。こうしたトリコット組織としては、ダブルデンビー、ハーフ、メッシュ、ダブルトリコットなどが挙げられる。
【００５１】
本発明のトリコット編地の目付けは、６００ｇ／ｍ２以下であり、５００ｇ／ｍ２以下であることが好ましく、１００〜４５０ｇ／ｍ２であることがより好ましく、１５０〜３５０ｇ／ｍ２であることがいっそう好ましい。６００ｇ／ｍ２以下であると、軽量性によりいっそう優れる。本発明のトリコット編地は、中空部を有するマルチフィラメント糸を用いるために、十分な防透性又は紫外線防止性を達成するために編密度及び厚みを高めた場合であっても、軽量性に優れる。なお、目付けが１００ｇ／ｍ２以上であると、強度、防透性によりいっそう優れるものとなる。
【００５２】
本発明のトリコット編地の厚みは０．３ｍｍ以上であり、０．３〜１．５ｍｍであることが好ましく、０．５〜１．２ｍｍであることがより好ましく、０．５〜１．０ｍｍであることがさらに好ましい。０．３ｍｍ以上であることで紫外線防止性、伸長時及び湿潤時の防透性により優れるものとなる。１．５ｍｍ以下であることで軽量性により優れるものとすることができる。本発明のトリコット編地は、中空部を有するマルチフィラメント糸を用いるために、厚みを厚くしても軽量性に優れる。
【００５３】
本発明のトリコット編地において、編密度が４０コース／２．５４ｃｍ以上かつ３０ウェール／２．５４ｃｍ以上であり、４０〜１１０コース／２．５４ｃｍかつ３０〜８０ウェール／２．５４ｃｍであることが好ましく、４０〜１００コース／２．５４ｃｍかつ３５〜７５ウェール／２．５４ｃｍであることがより好ましく、５０〜９５コース／２．５４ｃｍかつ４０〜７０ウェール／２．５４ｃｍであることが特に好ましい。この範囲を満たすと、紫外線防止性、伸長時及び湿潤時の防透性、並びに軽量性により優れるものとなる。本発明のトリコット編地は、中空部を有するマルチフィラメント糸を用いるために、編密度を高く設定しても軽量性に優れる。なお、本発明における編密度とは、各種加工後の編地におけるものをいう。
【００５４】
本発明のトリコット編地においては、紫外線防止指数（ＵＰＦ）が３０以上であることが好ましく、３８以上であることがより好ましく、４０以上であることがさらに好ましい。ここで、紫外線防止指数（ＵＰＦ）とは、オーストラリアニュージーランド規格（ＡＳ／ＮＺＳ；４３９９：１９９６）に従い、分光光度計を用いて測定した２８０〜４００ｎｍの紫外線透過率に所定のダメージ係数を考慮し、算出するものである。ＵＰＦの数値が高いほど紫外線遮蔽性能が大きく、ＵＰＦの数値が３０以上であると「Ｖｅｒｙ  ｇｏｏｄ  ｐｒｏｔｅｃｔｉｏｎ」以上の等級となり、紫外線から皮膚を保護し、ダメージを防ぐ効果がさらに高くなるので好ましい。ＵＰＦを高いものとするには、マルチフィラメント糸自体の太陽光の遮蔽性を高めることのほか、例えばマルチフィラメント糸の混率、トリコット編地の厚さ、編密度を適切なものとすることができる。
【００５５】
本発明のトリコット編地は、伸長時において、下記式（イ）で表される防透度が８５％以上であることが好ましく、８８％以上がより好ましく、９０％以上がさらに好ましい。
防透度（％）＝１００−［（試料の裏側に白板を設置したときのＬ＊値−試料の裏側に黒板を設置したときのＬ＊値）／（白板のＬ＊値−黒板のＬ＊値）×１００］      （イ）
なお、本発明における伸長時とは、タテヨコ何れの方向においても、少なくとも１０％以上伸長させた状態をいう。特に、本発明においては、タテヨコ何れの方向においても２０％伸長させたときに上述の防透度を達成することが好ましく、同３０％伸長させたときに上述の防透度を達成することがより好ましい。
【００５６】
伸長時の防透度が上述の範囲であると、トリコット組織及び弾性糸の使用に起因してストレッチ性に顕著に優れた本発明のトリコット編地において、身体の動きに追随して編地が伸長した場合であっても防透性に優れるために、例えば女性用衣料に用いられた際に下着等が透けることがなく快適なものとなる。なお本発明においては、例えば伸長率３０％という高いレベルで伸長させた場合であっても、上記の防透度を維持することができる。
【００５７】
本発明のトリコット編地は、下記式（ロ）で表される湿潤時の防透性低下度が５％以下であることが好ましく、４％以下であることがより好ましく、３％以下であることがさらに好ましい。
湿潤時の防透性低下度（％）＝ＷＩｄ−ＷＩｗ      （ロ）
なお、ＷＩｄは乾燥時試料の防透度であり、ＷＩｗは湿潤時試料の防透度である。なお、乾燥時試料とは２０℃６５％ＲＨの環境下で２４時間調整した試料であり、湿潤時試料とは、２０℃６５％ＲＨの環境下で２４時間調整した試料に該試料と同質量の水分を含ませた試料である。なお、防透度は上記式（イ）により算出する。湿潤時の防透性低下度が上記範囲であると、発汗、降雨などにより編地が濡れた場合であっても、優れた防透性を発揮することができる。
【００５８】
本発明のトリコット編地においては、上述したようなマルチフィラメント糸を用いることで、伸長時の防透性低下度、及び湿潤時の防透性低下度を低いものとすることができる。
【００５９】
本発明のトリコット編地においては、ストレッチ性に優れるためにＪＩＳ  Ｌ  １０９６：２０１０  ８．１４（定速伸長法）に従って測定された、タテヨコの何れの方向においても伸長率が６０％以上であることが好ましく、１２０％以上であることがより好ましく、１５０％以上であることがさらに好ましい。なお伸長率の上限は特に限定されないが、例えば２００％であることが好ましい。伸長率を上記範囲とするために、例えば弾性糸の混率を調整することができる。
【００６０】
本発明のトリコット編地は、十分な防透性又は紫外線防止性を達成するために編密度及び厚みを高めた場合であっても、中空部を有するマルチフィラメント糸を用いるために軽量性に優れる。さらに、このマルチフィラメント糸の断面形状を特定のものとするために、紫外線防止性、又は湿潤時及び伸長時の防透性に優れる。つまり、ストレッチ性、軽量性、防透性、紫外線防止性の何れにも優れるため、各種衣料用途などに好適に用いられることができる。特に、中空部を有するマルチフィラメント糸を用いることにより、発汗などにより濡れた場合、又は身体の動きに追随して伸長し編密度及び厚みが低減した場合においても、顕著に優れた防透性が維持されるため、女性用衣料（例えば、パンツ若しくはスカートなどのボトムス、又はブラウス）に好適である。
【実施例】
【００６１】
以下、実施例によって本発明を説明する。ただし、本発明は以下の実施例によって限定されるものではない。
【００６２】
以下の実施例、比較例における測定及び評価は下記の方法でおこなった。
（１）極限粘度［η］
フェノールと四塩化エタンとの等質量混合物を溶媒として、温度２０℃の条件下で常法に基づき測定した。
【００６３】
（２）単糸の外周長（μｍ）に対するセグメントＡの単糸表面への露出長（μｍ）の割合（ＥＣ）
マルチフィラメント糸から取り出した単糸の、長手方向に対する横断面を光学顕微鏡（ＩＮＡＢＡＴＡ＆ＣＯ製  ＰＣＳＣＯＰＥ  ＰＣＳ−８１Ｘ）で観察し、単糸外周長（μｍ）及びセグメントＡの単糸表面への露出長（μｍ）を測定し、単糸外周長（μｍ）に対する割合（ＥＣ（％））を次式により算出した。
ＥＣ＝セグメントＡの露出長（μｍ）／フィラメント外周長（μｍ）×１００（％）
【００６４】
（３）単糸の中心から単糸の外周までの距離（μｍ）に対する、単糸の外周から葉部までの最短距離（μｍ）の平均比率（ＤＣ）
マルチフィラメント糸から取り出した単糸の、長手方向に対する横断面を光学顕微鏡（ＩＮＡＢＡＴＡ＆ＣＯ製  ＰＣＳＣＯＰＥ  ＰＣＳ−８１Ｘ）で観察し、単糸の中心から単糸外周までの距離（μｍ）及び各葉部における単糸外周から各葉部までの最短距離（μｍ）を測定した。そして、単糸の中心から単糸外周までの距離（μｍ）に対する各葉部における単糸外周から各葉部までの最短距離（μｍ）の平均比率（ＤＣ（％））を次式により算出した。
ＤＣ＝単糸外周から各葉部までの最短距離の平均値（μｍ）／単糸の中心から単糸外周までの距離（μｍ）×１００（％）
【００６５】
（４）互いに隣り合う葉部と葉部との最短距離（μｍ）
マルチフィラメント糸から単糸を取り出し、取り出した単糸の長手方向に対する横断面を光学顕微鏡（ＩＮＡＢＡＴＡ＆ＣＯ製  ＰＣＳＣＯＰＥ  ＰＣＳ−８１Ｘ）で観察し、分離している葉部における隣り合う葉部との最短距離（μｍ）を測定した。該横断面における分離している葉部全てについて測定し、その平均値を、互いに隣り合う葉部と葉部との最短距離（μｍ）とした。
【００６６】
（５）中空率
前述の方法により、測定、算出した。
【００６７】
（７）紫外線防止指数（ＵＰＦ）
オーストラリアニュージーランド規格（ＡＳ／ＮＺＳ；４３９９：１９９６）に従い、分光光度計を用いて測定した２８０〜４００ｎｍの紫外線透過率に所定のダメージ係数を考慮し、算出した。
【００６８】
（８）伸長時の防透度
紫外可視近赤外分光光度計（島津製作所製「ＵＶ−３１００ＰＣ」、測定波長３８０〜７８０ｎｍ）（付属装置：内径６０ｍｍφの積分球付属装置「ＩＳＲ−３１００」）を使用し、試料の裏側に白板を設置したときのＬ＊値、試料の裏側に黒板を設置したときのＬ＊値、白板のＬ＊値、及び黒板のＬ＊値を算出し、下記式（イ）により防透度を算出した。白板（標準白板）の素材として硫酸バリウムを用いた。
防透度（％）＝１００−［（試料の裏側に白板を設置したときのＬ＊値−試料の裏側に黒板を設置したときのＬ＊値）／（白板のＬ＊値−黒板のＬ＊値）×１００］
なお、ＪＩＳ  Ｌ  １０９６：２０１０  ８．１４（ストリップ法）に従って、伸長率をタテヨコともに１０％、タテヨコともに２０％、タテヨコともに３０％として伸長した試料を測定に付した。
【００６９】
（９）湿潤時の防透性低下度
乾燥時試料の防透度（ＷＩｄ）及び湿潤時試料の防透度（ＷＩｗ）を測定し、下記式（ロ）により算出した。なお、乾燥時試料とは２０℃６５％ＲＨの環境下で２４時間調整した試料とし、湿潤時試料とは、２０℃６５％ＲＨの環境下で２４時間調整した試料に該試料と同質量の水分を含ませたものとした。防透度は上記（８）の手法に従って測定した（つまり、伸長させない状態で記式（イ）により算出した）。
湿潤時の防透性低下度（％）＝ＷＩｄ−ＷＩｗ      （ロ）
【００７０】
（１０）マルチフィラメント糸の繊度
ＪＩＳ  Ｌ  １０９６：２０１０  ８．９．９．１．ｂに従い測定、算出した。
【００７１】
（１１）編地の編密度
ＪＩＳ  Ｌ  １０９６：２０１０  ８．６．２に従い測定、算出した。
【００７２】
（１２）編地の厚さ
精密厚み測定器（株式会社尾崎製作所製、「ピーコック」）を用い測定、算出した。
【００７３】
（１３）編地の目付け
ＪＩＳ  Ｌ  １０９６  ８．３に従い測定、算出した。
【００７４】
（１４）編地の伸長率
ＪＩＳ  Ｌ  １０９６：２０１０  ８．１４（定速伸長法）に従い測定、算出した。
【００７５】
（実施例１）
セグメントＡを構成する合成樹脂として極限粘度が０．６５のＰＥＴを常法によりチップ化し、乾燥したものを用い、無機酸化物微粒子として酸化チタン微粒子（ＴｉＯ２）を３質量％含有させた。セグメントＢを構成する合成樹脂として極限粘度が０．６５のＰＥＴを常法によりチップ化し、乾燥したものを用い、酸化チタン微粒子（ＴｉＯ２）を０．４質量％含有させた。
【００７６】
上記セグメントＡ及びセグメントＢを構成するＰＥＴを用い、セグメントＡとセグメントＢとの質量比（セグメントＡ／セグメントＢ）が７５／２５であって、図１（ｃ）の横断面形状（葉部の数：２０個）となるノズルを用い、常用の複合紡糸装置を用いて、紡糸温度２９５℃でマルチフィラメントを紡出した。そして、紡出したマルチフィラメントを冷却、油剤付与し、３０００ｍ／分の速度で引取ローラにて引き取り、次いで温度９０℃、延伸倍率１．５０で延伸し、温度１４０℃で熱処理をして、見掛け繊度８４ｄｔｅｘ単糸本数４８本のマルチフィラメント糸を得た。なお、ＥＣ、ＤＣ、互いに隣り合う葉部と葉部との最短距離及び中空率は、該マルチフィラメントを用いて測定、算出した。その結果、ＥＣは０％（セグメントＡが単糸表面に露出したことは確認されなかった）、ＤＣは８％以下、互いに隣り合う葉部と葉部との最短距離は０．７μｍ、中空率は１５％であった。
【００７７】
得られたマルチフィラメント糸をフロント筬に使用し、ポリウレタン弾性糸３３ｄｔｅｘをバック筬に使用して、トリコット編機にてダブルデンビー組織のトリコット編地を得た。その後、常法により精練し、下記処方にて温度１３０℃で３０分間染色をおこなった。
染料（ＵＶＩＴＥＸ  ＥＢＦ）：１％ｏｍｆ
助剤（ニッカサンソルトＳＮ−１３０）：０．５ｇ／Ｌ
酢酸：０．２ｍｌ／Ｌ
染色後、仕上げ加工を行い、各種評価に付した。仕上げ加工後の編密度は、５６ウェール／２．５４ｃｍ、９１コース／２．５４ｃｍであった。評価結果を表１に示す。
【００７８】
【表１】
2017206785.tif 000003
【００７９】
（比較例１）
実施例１において、フロント筬に使用するマルチフィラメント糸に代えて、中空部を有しない丸断面のポリエステルマルチフィラメント（酸化チタン含有率：２質量％、８４ｄｔｅｘ単糸本数４８本）を用いた以外は、実施例１と同様の操作を行って、比較例１のトリコット編地を得た。仕上げ加工後の編密度は、５６ウェール／２．５４ｃｍ、８９コース／２．５４ｃｍであった。この編地の評価結果を表１に示す。
【００８０】
（比較例２）
実施例１において得られたマルチフィラメント糸のみを用い、丸編機にて編組織がスムース組織である編地とした以外は、実施例１と同様の操作を行って、比較例２の編地を得た。仕上げ加工後の編密度は、３６ウェール／２．５４ｃｍ、３８コース／２．５４ｃｍであった。この編地の評価結果を表１に示す。
【００８１】
実施例１で得られた本発明のトリコット編地は、トリコット組織を採用し弾性糸を用いているために、ストレッチ性に優れていた。中空部を有するマルチフィラメント糸を用いているために、編密度及び厚さを低減させずとも軽量性に優れており、さらに湿潤時及び伸張時の防透性、紫外線防止性の何れにも優れていた。
【００８２】
比較例１で得られた編地は、中空部を有しないポリエステルマルチフィラメントを用いたために、湿潤時及び伸張時の防透性、紫外線防止性に劣るものであった。
【００８３】
比較例２で得られた編地は、弾性糸を用いずにトリコット組織ではなくスムース組織としたために、ストレッチ性に劣り（伸長率が２７％）、伸長率３０％で伸長させた時の防透度を測定することができなかった。
【符号の説明】
【００８４】
１  単糸
２  無機酸化物微粒子の含有率Ｘ（質量％）が２＜Ｘ≦１０である合成樹脂部
３  無機酸化物微粒子の含有率Ｙ（質量％）が２以下である合成樹脂部
４  葉部
５  中空部
【図１】
2017206785.tif 000004